СПОСОБ ПОЛУЧЕНИЯ ОРГАНИЧЕСКИ МОДИФИЦИРОВАННОГО СЛОИСТОГО ДВОЙНОГО ГИДРОКСИДА

1. Способ получения органически модифицированного слоистого двойного гидроксида, имеющего расстояние между индивидуальными слоями слоистого двойного гидроксида более 1,5 нм и включающего органический анион в качестве компенсирующего заряд аниона, включающий стадии
(а) получения предшествующей суспензии, включающей источник иона двухвалентного металла и источник иона трехвалентного металла;
(b) сольвотермической обработки предшествующей суспензии для получения слоистого двойного гидроксида,
где органический анион добавляют до или во время образования слоистого двойного гидроксида стадии (b), или вслед за образованием слоистого двойного гидроксида, чтобы получить органически модифицированный слоистый двойной гидроксид, и где органический анион имеет 8 или более атомов углерода, при условии, что дезоксихолевая кислота не является единственным органическим анионом.
2. Способ получения органически модифицированного слоистого двойного гидроксида, имеющего расстояние между индивидуальными слоями слоистого двойного гидроксида более 1,5 нм и включающего органический анион в качестве компенсирующего заряд аниона, включающий стадии
(а) получения предшествующей суспензии, включающей источник иона двухвалентного металла и источник иона трехвалентного металла;
(b) термической обработки предшествующей суспензии для получения слоистого двойного гидроксида,
где органический анион добавляют до или во время образования слоистого двойного гидроксида стадии (b), или вслед за образованием слоистого двойного гидроксида, чтобы получить органически модифицированный слоистый двойной гидроксид, и где органический анион имеет 8 или более атомов углерода, при условии, что на стадии а) источник иона трехвалентного металла не взаимодействует с органическим анионом при температуре от 60 до 85°С в течение 4-8 ч перед добавлением источника иона двухвалентного металла и стадию b) впоследствии проводят при температуре от 90 до 95°С в течение 4-8 ч.
3. Способ по п.1 или 2, в котором органический анион добавляют к водной предшествующей суспензии перед протеканием стадии b).
4. Способ по п.1 или 2, в котором органический анион добавляют вслед за образованием слоистого двойного гидроксида, в котором слоистый двойной гидроксид имеет в основном гидроксил в качестве компенсирующего заряд аниона.
5. Способ по любому из пп.1-4, в котором ион двухвалентного металла является
2+
3+
Mgи ион трехвалентного металла является Al.
6. Способ по любому из пп.1-4, в котором источник иона двухвалентного металла и/или источник иона трехвалентного металла измельчают перед стадией (b), величина
50
d источника иона двухвалентного металла и/или источника иона трехвалентного металла предпочтительно составляет менее 10 мкм.
7. Способ по любому из пп.1-4, в котором органический анион включает 8 или более атомов углерода, при условии, что единственный органический анион, присутствующий в качестве компенсирующего заряд аниона не является терефталатом, причем органический анион предпочтительно имеет от 10 до 40 атомов углерода.